(57)【特許請求の範囲】
【請求項１】
数平均粒子径が１〜３０μｍであり、ＢＥＴ比表面積が０．１〜８０ｍ２／ｇであるポリアミド多孔質微粒子の細孔内の少なくとも一部及び／又はポリアミド多孔質微粒子の表面の少なくとも一部を、ポリアミド多孔質微粒子の重量に対して２〜２５重量％のポリシロキサンでコーティングした後、１００℃未満の温度で熱処理したポリシロキサン被覆ポリアミド多孔質微粒子の製造方法。
【請求項２】
請求項１に記載の製造方法で製造されたポリシロキサン被覆ポリアミド多孔質微粒子。
【発明の詳細な説明】
【技術分野】
【０００１】
本発明は、特定の粒子径と狭い粒子径分布を持ち、特定のＢＥＴ比表面積、平均細孔径、多孔質度（ＲＩ）を持つポリアミド多孔質微粒子の内部細孔および外周表面に、ポリシロキサンをコーティングしたポリアミド多孔質微粒子に関するものである。
【背景技術】
【０００２】
ポリアミド多孔質微粒子は、特許文献１に挙げるように真球状のポリアミド微粒子と異なり、中心から放射状にナイロンのフィブリルか成長した球晶状構造をとっており、この粒子の表面では、ナイロンフィブリルからなる無数のヒダ状構造からなることが知られている。この独特な構造は、光を効果的に散乱させることからソフトフォーカス効果があり、さらに水分や油分を多く吸収することから、化粧料の原料として使われている。また、光拡散性や偏光解消特性などの独特の光学特性から、光学材料として拡散フィルムや拡散板、導光板などのディスプレー分野やインクや塗料向け材料などで期待されている。
【０００３】
このポリアミド多孔質微粒子は、上記のとおり表面に無数のヒダ状構造があるために、粉体の乾燥時において、真球状ポリアミド粒子と比較して、周囲の粒子との接触界面が多く、数個〜数１００個が二次凝集した凝集体を形成しやすい。このような凝集体を含む乾燥粉体をパウダーファンデーションなどの化粧品原料として処方した場合、触感が著しく低下し、製品の不均一性を増大させ、機能が低下するなどの問題が発生していた。
【０００４】
粉体の凝集を防ぐ方法のひとつに、粒子の表面により表面エネルギーの低い物質をコーティングするという方法がある。真球状ポリアミド粒子については、ポリアミドよりも表面エネルギーの低いポリシロキサンやシロキシケイ酸でコーティングすることで、ポリアミド粒子に撥水性、流動性、触感向上特性を与え、ブロッキングや凝集が防げることが示されている（特許文献２〜６参照）。
【０００５】
【特許文献１】特開２００２−０８０６２９号公報
【特許文献２】特開平３−２４３５５９号公報，
【特許文献３】特開平３−２４３６５８号公報
【特許文献４】特開昭６３−１１３０８２号公報
【特許文献５】特開平５−２３９４４６号公報
【特許文献６】特開２０００−１１９３９９号公報
【発明の開示】
【発明が解決しようとする課題】
【０００６】
しかしながら、ポリアミド多孔質微粒子については、上記文献のようなポリシロキサン処理を実施しても、処理温度や処理量が最適ではなく、ポリアミド自体の劣化による変色や、シリコーン量過不足による機能低下や再凝集が起こってしまうことが明らかとなった。このため著者らは、真球状ポリアミド粒子と比較して凝集しやすいポリアミド多孔質微粒子について、ポリシロキサンをコーティングする条件について鋭意検討し、ポリアミド多孔質微粒子が劣化せずに、さらに凝集をも起こさない処理方法を見出した。さらに、これらポリシロキサンを被覆したポリアミド多孔質微粒子は、配合量によっては被覆する前よりも光の散乱性が増し、化粧品などに効果的なソフトフォーカス性を向上させることが出来ることを見出した。本発明は、ポリシロキサン処理による二次凝集のない光散乱性能の向上したポリシロキサン被覆ポリアミド多孔質微粒子を工業的に容易な手法で提供することである。
【課題を解決するための手段】
【０００７】
本発明者は、上記課題を解決するために鋭意研究した結果、本発明をなすに至った。すなわち本発明は以下のとおりである。
【０００８】
（１）数平均粒子径が１〜３０μｍであり、ＢＥＴ比表面積が０．１〜８０ｍ２／ｇであるポリアミド多孔質微粒子の細孔内の少なくとも一部及び／又はポリアミド多孔質微粒子の表面の少なくとも一部を、ポリアミド多孔質微粒子の重量に対して２〜４０重量％のポリシロキサンでコーティングした後、１００℃未満の温度で熱処理したポリシロキサン被覆ポリアミド多孔質微粒子の製造方法である。
（１）に記載の製造方法で製造されたポリシロキサン被覆ポリアミド多孔質微粒子である。
【発明の効果】
【０００９】
本発明により、ポリアミド多孔質微粒子の2次凝集を解くことができる。また、ポリシロキサンの配合量によっては光散乱性を高めることが出来る。このため、凝集のない単独粒子状の粉体でかつ機能がさらに向上した粉体を化粧品原料、電子分野の光学フィルム用途、塗料用などの用途に対して提供することができ、品質や機能の安定性などに大いに貢献することができる。
【発明を実施するための最良の形態】
【００１０】
本発明は、数平均粒子径１〜３０μｍである結晶性高分子からなる粒子、好ましくは、結晶性高分子からなる粒子でＢＥＴ比表面積０．１〜８０ｍ２／ｇであるポリアミド多孔質微粒子の内部細孔および外周表面に、ポリシロキサンをコーティングしたポリシロキサン被覆ポリアミド多孔質微粒子に関するものである。
【００１１】
多孔質粒子を構成するポリアミドとしては、公知の種々のものを挙げることができる。例えば、環状アミドの開環重合、あるいはジカルボン酸とジアミンの重縮合で得られる。モノマーとしては、ε−カプロラクタム、ω−ラウロラクタム等の環状アミドを開環重合して得られる結晶性ポリアミド、ε−アミノカプロン酸、ω−アミノドデカン酸、ω−アミノウンデカン酸などのアミノ酸の重縮合、または蓚酸、アジピン酸、セバシン酸、テレフタル酸、イソフタル酸、１，４−シクロヘキシルジカルボン酸などのジカルボン酸および誘導体とエチレンジアミン、ヘキサメチレンジアミン、１，４−シクロヘキシルジアミン、ｍ−キシリレンジアミン、ペンタメチレンジアミン、デカメチレンジアミンなどのジアミンを重縮合して得られるものなどである。
【００１２】
前記ポリアミドは、単独重合体及びこれらの共重合体からなるポリアミドまたはその誘導体である。具体的には、ポリアミド６、ポリアミド６６、ポリアミド１１，ポリアミド１２，ポリアミド６１０、ポリアミド６６／６Ｔ（Ｔはテレフタル酸成分を表す）などである。また上記ポリアミドの混合物であってもよい。特に好ましくは、ポリアミド６、ポリアミド６６が好ましい。
【００１３】
ポリアミドの分子量は、２，０００〜１００，０００であることが好ましく、より好ましくは５，０００〜４０，０００である。ポリアミドの分子量が小さすぎると、多孔質微粒子の形成条件が狭くなり、製造が難しくなる。また、ポリアミドの分子量が大きすぎると、製造時に一次凝集体が出来やすくなる傾向がある。
【００１４】
本発明のポリアミド多孔質微粒子は、球状、略球状、勾玉（Ｃ型）形状、もしくはダンベル形状のいずれかの単体もしくは混合物であるが、その７０重量％以上、好ましくは８０重量％以上、さらに好ましくは９０重量％以上が一種類の粒子形状で構成された均一な粒子であることが望ましい。７０重量％より少ないと、粉体材料としての流動性が劣るなど好ましくないことがある。
また、本発明のポリアミド多孔質微粒子は、単一粒子そのものが球晶構造を有している。
【００１５】
本発明におけるポリアミド多孔質微粒子は、数平均粒子径が１．０〜３０μｍ、好ましくは１．０〜２５μｍが好ましい。数平均粒子径が１μｍより小さいと、二次凝集力が強く、取り扱い操作が悪くなる。３０μｍより大きいと化粧料として取り扱う際、皮膚への付着性が落ちるため、使用できる用途が限定される傾向がある。
【００１６】
本発明におけるポリアミド多孔質微粒子のＢＥＴ比表面積は、０．１ｍ２／ｇ〜８０ｍ２／ｇ好ましくは、３ｍ２／ｇ〜７５ｍ２／ｇ、さらに好ましくは、５ｍ２／ｇ〜７０ｍ２／ｇである。比表面積が０．１ｍ２／ｇより低いと、ポリシロキサンを十分にコーティングすることが出来ず凝集しやすくなる。比表面積が大きすぎると、コーティングするポリシロキサンの必要量が増し、コーティングする時間もかかるため好ましくない。
【００１７】
本発明におけるポリアミド多孔質微粒子の平均細孔径は、０．０１μｍ〜０．５μｍ好ましくは、０．０１〜０．３μｍである。平均細孔径が０．０１μｍより小さい場合、コーティングするポリシロキサンがコーティングされにくくなり、凝集しやすくなる。０．５μｍより大きい場合、ポリシロキサンが細孔内全体に充填されやすくなり、細孔が埋まってしまうことにより期待された吸油特性や光学特性が発現しにくくなる場合がある。
【００１８】
本発明のポリアミド多孔質微粒子の多孔度指数（ＲＩ）は、５〜１００が好ましい。ここで多孔度指数（ＲＩ）とは、同じ直径の平滑な球状粒子の比表面積に対し、多孔質の球状粒子の比表面積の比で表示したものと定義する。次式で表せる。多孔度指数が５より小さければ、ポリシロキサンを十分にコーティングすることが出来ず凝集しやすくなる。
多孔度が１００より大きいと、粉体として取り扱いずらくなる。
【００１９】
【数１】
0005206022.tif 000002
ここで、ＲＩ；多孔度指数、Ｓ；多孔粒子の比表面積[ｍ２/kg]、
Ｓ０；同一粒子径の円滑な球状粒子の比表面積[ｍ２/kg]である。
Ｓ０は、次式に従って求めることができる。
すなわち、観測された数平均球状粒子径ｄobs[m]、ポリアミドの密度ρ[ｋｇ／ｍ3]とすると、円滑な球の比表面積Ｓ０は次式で表すことができる。
【００２０】
【数２】
0005206022.tif 000003
ポリアミドがポリアミド６の場合、結晶相の密度を１２３０ｋｇ／ｍ３、非晶相の密度を１１００ｋｇ／ｍ３とした。
【００２１】
また本発明のポリアミド多孔質微粒子は結晶性であって、融点が１１０〜３２０℃であることが好ましく、より好ましくは、１３０〜２９０℃である。融点が１１０℃より低くなると、ポリアミド多孔質微粒子の熱安定性が低くなる傾向がある。
【００２２】
さらに、本発明のポリアミド多孔質微粒子は、ＤＳＣで測定された結晶化度が４０％以上であることが好ましい。ポリアミドの結晶化度は、Ｘ線解析より求める方法、ＤＳＣ測定法により求める方法、密度から求める方法があるが、ＤＳＣ測定法により求める方法が好適である。普通溶融物から結晶化させたポリアミドの結晶化度は高いものでせいぜい３０％程度である。本発明のポリアミドは結晶化度が４０％より高いことが好ましい。結晶化度が低いと、直線偏光を非偏光に変換する能力が低下する傾向がある。ポリアミド多孔質微粒子の結晶化度が４０％未満であると、熱安定性が低くなる傾向がある。
【００２３】
本発明のポリアミド多孔質微粒子は、粒子径分布において、数平均粒子径（または数基準平均粒子径）に対する体積平均粒子径（または体積基準平均粒子径）の比が１〜２．５であることが好ましい。さらに好ましくは、１〜１．５である。数平均粒子径に対する体積平均粒子径の比（粒度分布指数ＰＤＩ）が２．５より大きいと、粉体としての取り扱いが悪くなる。
【００２４】
ポリアミド多孔質微粒子は、ポリアミドを良溶媒に溶解した後、溶液のポリアミドに対する溶解度を下げ、ポリアミドを析出させることによって製造することができる。
【００２５】
好ましい方法としては、低温ではポリアミドの非溶媒であるが、高温にてポリアミドを溶解する溶媒を用い、溶媒にポリアミド分散させた後、温度を上昇し溶媒のポリアミドに対する溶解度を上昇させることで溶解させたのち、溶液の温度を降下させることで溶媒のポリアミドに対する溶解度を減ずることで、ポリアミドを析出さえる方法によって作成することができる。
【００２６】
低温ではポリアミドの非溶媒であるが、高温にてポリアミドを溶解する溶媒も例として、多価アルコール及びそれらの混合物が挙げられる。多価アルコールとしてはしては、エチレングリコール、１，２−プロパンジオール、１，３−プロパンジオール、１，４−ブタンジオール、グリセリン、プロピレングリコール、ジプロピレングリコール、１，５−ペンタンジオール、ヘキシレングリコール等が挙げられる。
【００２７】
上記溶媒中に溶解促進のため、溶解温度を降下させるため無機塩を加えても良い、無機塩としては塩化カルシウム、塩化リチウム等が挙げられる。金属イオンがポリアミドの水素結合部に作用して溶解を促進する無機塩であれば上記の限りではない。
【００２８】
より好ましい方法として、室温付近においてポリアミドを溶解させる良溶媒中にポリアミドを溶解させたポリアミド溶液(Ａ)に、室温付近でポリアミドを溶解させることができない非溶媒(Ｂ)を混合することで、溶媒のポリアミドに対する溶解度を減ずる方法を用いて製造することができる。この方法で作られた粒子は、単一粒子そのものが球晶構造を有した多孔質粒子となる。
【００２９】
「単一粒子そのものが球晶構造」であるとは、一つの単独粒子の中心付近の単数または複数のコアから高分子フィブリルが三次元等方あるいは放射状に成長して形成した結晶性高分子特有の球晶構造であることを意味する。
【００３０】
本発明におけるポリアミドの室温付近における良溶媒としては、フェノール化合物または蟻酸が好ましい。フェノール化合物としては、具体的には、フェノール、０−クレゾール、ｍ−クレゾール、ｐ−クレゾール、クレゾール酸、クロロフェノール等が好ましい。これらは、室温、または温度３０〜９０℃の加熱により、結晶性ポリアミドを溶解する、または、溶解を促進するから好ましい。特に、好ましくは、フェノールである。フェノールは、他の溶媒よりも毒性が少なく、作業上安全である。また、得られた多孔質微粒子から留去しやすいから都合がよい。
【００３１】
ポリアミド溶液（Ａ）には、凝固点降下剤を添加しても良い。凝固点降下剤としては、ポリアミド溶液中のポリアミドを析出させない範囲であれば、ポリアミドの非溶媒を用いることができる。凝固点降下剤の例としては、水、メタノール、エタノール、１−プロパノール、２−プロパノール、１−ブタノール、２−ブタノール、２−メチル−１−プロパノール、２−メチルー２−プロパノール、１−ペンタノール、１−ヘキサノール、エチレングリコール、トリエチレングリコール、プロピレングリコール、グリセリン、およびジグリセリンを挙げることができる。
【００３２】
上記ポリアミド溶媒中に溶解促進のため、及びポリアミドの溶解度向上のため、無機塩を加えても良い、無機塩としては塩化カルシウム、塩化リチウム等が挙げられる。金属イオンがポリアミドの水素結合部に作用して溶解を促進する無機塩であれば上記の限りではない。
【００３３】
ポリアミド溶液（Ａ）中のポリアミド濃度は、好ましくは０．１〜３０重量％の範囲、更に好ましくは０．２〜２５重量％の範囲であることが好ましい。ポリアミド溶液中でポリアミドの割合が３０重量％を越えると、溶解しにくくなったり、均一な溶液にならないことがある。また、溶解しても溶液の粘度が高くなり、扱いにくくなる場合がある。ポリアミドの割合が０．１重量％より低くなると、ポリマー濃度が低く、製品の生産性が低くなる傾向がある。
【００３４】
本発明のポリアミドの室温付近における非溶媒（Ｂ）は、ポリアミド溶液（Ａ）の良溶媒と少なくとも部分的に相容するものが好ましい。非溶媒（Ｂ）の例としては、水およびポリアミド不溶性有機溶媒から成る群から選ばれる化合物を挙げることができる。非溶媒（Ｂ）は、二種以上の溶媒の混合物でも良い。非溶媒（Ｂ）は、液温２５℃においてポリアミド溶液中のポリアミドを０．０１重量％以上溶解することの無いものであることが好ましい。
【００３５】
室温付近におけるポリアミド不溶性有機溶剤の例としては、エチレングリコールおよびプロピレングリコールなどのアルキレングリコールを挙げることができる。
【００３６】
室温付近におけるポリアミド不溶性有機溶媒の他の例としては、一価および三価アルコールを挙げることができる。一価アルコールは、炭素数１〜６の一価アルコールであることが望ましい。直鎖でもまた分岐を有していても良い。一価アルコールの例としては、メタノール、エタノール、１−プロパノール、２−プロパノール、１−ブタノール、２−ブタノール、２−メチル−１−プロパノール、２−メチルー２−プロパノール、１−ペンタノール、１−ヘキサノール、エチレングリコール、トリエチレングリコール、プロピレングリコール、を挙げることができる。３価アルコールとしてはグリセリンを挙げることができる。また、ケトンとして、アセトンを挙げることができる。
【００３７】
ポリアミドがポリアミド６の場合は、非溶媒（Ｂ）は水とポリアミド不溶性溶媒（好ましくは一価アルコール）とを含む混合物であることが好ましい。ポリアミドがポリアミド１２である場合は、非溶媒（Ｂ）にアルキレングリコールとアルキレングリコール以外のポリアミド不溶性有機溶媒（好ましくは三価アルコール）とを含む混合物である。
【００３８】
多孔質ポリアミド微粒子を作成するためには、溶液（Ａ）と非溶媒（Ｂ）とを混合して一時的に均一な混合溶液を形成し、その後静置する方法が利用でき、この操作により多孔質ポリアミド粒子が析出する。多孔質ポリアミド粒子を析出させる際の混合溶液の液温は、０℃〜８０℃の範囲が好ましく、２０℃〜４０℃の範囲が特に好ましい。
【００３９】
ポリアミド溶液（Ａ）とポリアミドの非溶媒（Ｂ）との混合溶液には、析出したポリアミド粒子の凝集を防止する目的で増粘剤を加えて混合溶液の粘度を高めても良い。増粘剤の例としては、数平均分子量１０００以上（特に１１００から５０００の範囲）のポリアルキレングリコールを挙げる事ができる。ポリアルキレングリコールの例としては、ポリエチレングリコールおよびポリプロピレングリコールを挙げる事ができる。増粘剤の添加方法としては、ポリアミド溶液および非溶媒Bとを混合するのと同時に増粘剤を添加する方法、もしくは調整直後の混合溶液に増粘剤を添加する方法のいずれかの方法であってもよい。ポリアルキレングリコールは二種以上を併用できる。
【００４０】
ポリアミド溶液と非溶媒との添加順序は、溶液の均一性が保たれれば、特に制限はない。
【００４１】
本発明においては、作成したポリアミド多孔質微粒子は、デカンテーション、ろ過あるいは遠心分離などの方法で固液分離させることができる。
【００４２】
本発明においては、作成したポリアミド多孔質微粒子は、ポリアミド溶液（Ａ）の良溶媒と４０℃以上の温度で相溶するポリアミド非溶媒を４０℃以上の温度にて接触させることによって、（Ａ）の良溶媒をポリアミド多孔質微粒子から抽出除去することができる。
【００４３】
ポリアミド溶液（Ａ）の良溶媒を抽出除去するのに用いるポリアミド非溶媒の例として、脂肪族アルコール、脂肪族もしくは芳香族ケトン、脂肪族もしくは芳香族の炭化水素、および水からなる群より選ばれる化合物を挙げる事ができる。この非溶媒は、２種類以上の混合物でも良く、液温が４０℃でポリアミドを０．０１重量％以上溶解することがないものであることが好ましい。
【００４４】
脂肪族アルコールとしては、メタノール、エタノール、１−プロパノール、および２−プロパノールなどの炭素原子数が１〜３の１価の脂肪族アルコールを挙げる事ができる。
【００４５】
脂肪族ケトンの例としては、アセトン、およびメチルエチルケトンを挙げる事ができる。芳香族ケトンの例としては、アセトフェノン、プロピオフェノン、およびブチロフェノンを挙げる事ができる。
【００４６】
芳香族炭化水素の例としては、トルエンおよびキシレンを挙げる事ができる。脂肪族炭化水素の例としては、ヘプタン、ヘキサン、オクタン、およびｎ−デカンを挙げる事ができる。
【００４７】
本発明においては、作成したポリアミド多孔質微粒子は、最後に乾燥工程を経て、乾燥粉体にすることが出来る。乾燥方法としては、真空乾燥、恒温乾燥、噴霧乾燥、凍結乾燥、流動槽乾燥などの汎用の粉体乾燥方法を用いることが出来る。
例えば、噴霧乾燥等において、ポリアミド多孔質微粒子を１００℃以上で乾燥をおこなっても、ポリアミド多孔質微粒子が受ける熱履歴の時間は、非常に短い。また、ポリアミド多孔質微粒子が吸収している溶媒等が気化熱として熱を奪うこととなる。このため、ポリアミド多孔質微粒子をシリコーンコーティングした後の熱処理温度が１００℃を超えなければよく、ポリアミド多孔質微粒子自体の乾燥工程等において、１００℃を超える熱処理を行っても良い。
【００４８】
本発明において被覆のために用いられるポリシロキサンは、特に限定されるものではなく、シリコーンオイルとして市販されているものを用いることが出来る。
【００４９】
ポリシロキサンは、下記一般式で表される。
【００５０】
【化１】
0005206022.tif 000004
式中、ｎは繰り返し数であり、正の整数である。また、ｎが大きいほど分子量が高くなり粘度が大きくなる。
【００５１】
上記ポリシロキサンのＲ１，Ｒ２としては、水素、アルキル基、アミノ基、エポキシ基、カルビノール基、メルカプト基、カルボキシル基、フェノール基、シラノール基、メトキシ基、ポリエーテル基、フロロアルキル基、フェニル基などを選択することができ、Ｒ１，Ｒ２によって活性なポリシロキサンや不活性なポリシロキサンとなる。例えば、Ｒ１、Ｒ２がともにメチル基であれば、不活性なジメチルシリコーンオイルとなり、Ｒ１がメチル基、Ｒ２が水素であれば、活性なメチルハイドロジェンシリコーンオイルとなる。
【００５２】
ポリシロキサンの粘度は１ｍｍ２／ｓ〜２００，０００ｍｍ２／ｓが好ましい。１ｍｍ２／ｓ以下のものは、沸点が低くなるためにコーティング時に揮発する成分がふえるため、ポリシロキサンによるコーティングの効果が低くなる場合がある。また、２００，０００ｍｍ２／ｓ以上では、分子量が大きく粘度が高すぎるためポリアミド多孔質微粒子の細孔内に入りにくくなる傾向がある。
【００５３】
被覆するポリシロキサンの量は、ポリアミド多孔質微粒子に対して、２〜４０重量％であり、多孔質構造の保持と凝集抑制のバランスの点から、ポリシロキサンの量は５〜２５重量％であることが好ましい。被覆する量が２重量％未満では、ポリシロキサンの量が少なく、ポリアミド多孔質微粒子の凝集を抑えることが困難である。被覆する量が４０重量％をこえると、粒子同士がポリシロキサンを介して複数個凝集した状態になるので好ましくない。
【００５４】
ポリシロキサンをポリアミド多孔質微粒子の表面および細孔内に被覆する方法として、湿式法と乾式法がある。
【００５５】
湿式法は、ポリアミド多孔質微粒子には貧溶媒でかつポリシロキサンと相溶性のある溶剤中に、ポリアミド多孔質微粒子とポリシロキサンを適量混合攪拌した後、減圧蒸留法または常圧蒸留法で溶剤を除去するものである。
【００５６】
湿式法において使われる溶剤としては、脂肪族アルコール、脂肪族もしくは芳香族ケトン、脂肪族もしくは芳香族の炭化水素、および水からなる群より選ばれる化合物を挙げる事ができる。
【００５７】
脂肪族アルコールとしては、メタノール、エタノール、１−プロパノール、および２−プロパノールなどの炭素原子数が１〜３の１価の脂肪族アルコールが好ましい。
【００５８】
脂肪族ケトンの例としては、アセトン、およびメチルエチルケトンを挙げる事ができる。芳香族ケトンの例としては、アセトフェノン、プロピオフェノン、およびブチロフェノンを挙げる事ができる。
【００５９】
芳香族炭化水素の例としては、トルエンおよびキシレンを挙げる事ができる。脂肪族炭化水素の例としては、ヘプタン、ヘキサン、オクタン、およびｎ−デカンを挙げる事ができる。
【００６０】
溶液の攪拌方法は、例えば、スリーワンモーターと攪拌羽根を用いる方法、攪拌子とマグネティックスターラーを用いる方法、超音波ホモジナイザーを用いる方法等およびこれらを組み合わせた方法がある。
【００６１】
乾式法は、ポリアミド多孔質微粒子とポリシロキサンを機械的なエネルギーを用いて混合攪拌を行なうことからなる。
【００６２】
機械的な混合攪拌法では、その強力な機械的エネルギーによってポリアミド多孔質微粒子の表面細孔がつぶれて消滅したり、破砕されたり、また衝突に伴う熱エネルギーによりポリアミド微粒子自体が溶融してしまうことがない範囲であればどのような方法を用いても良い．例えば微粒子に回転やあるいは揺動を与える混合攪拌方法として、愛知電気株式会社製のロッキングミキサーや、小型シェーカーであるイカジャパン社のＩＫＡ−ＶＩＢＲＡＸ  ＶＸＲベーシック、三井鉱山株式会社のヘンシェルミキサーなどが挙げられる。
【００６３】
湿式法、乾式法でポリシロキサンを被覆したポリアミド多孔質微粒子は、加熱処理によってとポリシロキサンを適量混合攪拌した後、室温（２５℃）から〜１００℃未満の温度範囲で、減圧下で一定時間加熱処理を行う。１００℃以上の温度で加熱処理を行うと、ポリアミド粒子が黄色く変色し、劣化する恐れがある。
【００６４】
本発明のポリシロキサン被覆ポリアミド多孔質微粒子は触媒担持体、化粧品、電子分野の光学部品、塗料用、医療用、食品工業分野用の機能性粒子として供給できる。
【実施例】
【００６５】
以下、実施例により本発明を具体的に説明するが、本発明はこれらの実施例に限定されるものではない。また結晶化度、粒子径、平均細孔径、空孔率、比表面積などの測定は次のように行った。また、各実施例で製造したポリアミド多孔質微粒子は、単一粒子そのものが球晶構造を有していた。
【００６６】
（結晶化度）
ポリアミド微粒子の結晶化度は、ＤＳＣ（示差走査熱量計）で測定した。流速４０ｍｌ／ｍｉｎ窒素気流中で、昇温速度５℃／ｍｉｎ、温度範囲１２０〜２３０℃の吸熱ピークの面積から結晶融解熱を算出する。ポリアミドの融解熱は、  Ｒ．Ｖｉｅｗｅｇら、ｋｕｎｓｔｓｔｏｆｆｅIV  ｐｏｌｙａｍｉｄｅ、２１８頁、Ｃａｒｌ  Ｈａｎｇｅｒ  Ｖｅｒｌａｇ、１９６６年の記載により、ポリアミド６の融解熱は４５ｃａｌ／ｇとして算出した。結晶化度は、算出した融解熱量とポリアミドの結晶融解熱量との比（数式１）から求める．
【００６７】
【数３】
0005206022.tif 000005
χ  ；結晶化度（％）
ΔＨobs；サンプルの融解熱  （ｃａｌ／ｇ）
ΔＨｍ；ポリアミドの融解熱  （ｃａｌ／ｇ）
【００６８】
（平均粒子径）
ポリアミド多孔質微粒子の平均粒子径、粒子径分布は、電子顕微鏡（走査型電子顕微鏡  SEM）を用いて、微粒子100個の平均値として測定した。数平均粒子径、体積平均粒子径および粒子径分布指数（ＰＤＩ）は次式で表される。
数平均粒子径は下記式１で表され、体積平均粒子径は下記式２で表され、粒子径分布指数は下記式３で表される。各式中、Ｘｉは、個々の粒子径、ｎは測定数を表す。
【００６９】
【数４】
0005206022.tif 000006
【００７０】
【数５】
0005206022.tif 000007
【００７１】
【数６】
0005206022.tif 000008
【００７２】
（比表面積）
ポリアミド多孔質微粒子の比表面積は、窒素吸着によるＢＥＴ法で３点測定をおこなった。
【００７３】
（平均細孔径・空孔率）
ポリアミド多孔質微粒子の平均細孔径は、水銀ポロシメータにより測定した。測定範囲は、０．００３６から１４μｍの範囲で平均細孔径を求めた。ポリアミド多孔質微粒子の空孔率は、１個の粒子中のポリアミドの体積と空間体積の割合を表す。ここで、ポリアミドの密度をρとして、空孔率（ｐｏｒｏｕｓｉｔｙ）を次式で表すことができる。ここで、Ｖｐは粒子内空孔体積、Ｖｓは粒子内ポリマー体積とする。
【００７４】
［数７］
Ｐ＝Ｖｐ／（Ｖｐ＋Ｖｓ）
即ち、粒子内累積細孔容積（Ｐ１）とすると
【００７５】
［数８］
Ｐ＝Ｐ１／（Ｐ１＋（１／ρ））×１００
で表せられる。
【００７６】
細孔径に対する累積細孔容積の図から、粒子内累積細孔容積を算出し、［数４］に従って、粒子内空孔率を算出する。このときポリアミド微粒子の密度ρは、ＤＳＣで求めた結晶化度χと結晶密度ρｃ、非晶密度ρaから下記［数６］を用いて求めた。
【００７７】
［数式６］
ρ＝χ・ρｃ＋（1−χ）・ρa
ここでポリアミド６の結晶密度は１．２３ｃｍ３／ｇ,非晶密度は１．０９ｃｍ３／ｇ、ポリアミド１２の結晶密度は１．１ｃｍ３／ｇ、非晶密度は０．９９ｃｍ３／ｇとした。
【００７８】
ポリアミド多孔質微粒子の多孔質度（ＲＩ）は、同一粒子径で真球状微粒子を仮定したときの比表面積値Ｓｐ０と多孔質微粒子の場合のＢＥＴ比表面積Ｓｐの比で表すことができる．すなわち、下記［数７］及び［数８］で求められる。［数８］中、ｄは粒子の直径、ρは密度である。
【００７９】
［数９］
ＲＩ＝Ｓｐ／Ｓｐ０
【００８０】
［数１０］
Ｓｐ０＝６／ｄ／ρ
【００８１】
ポリシロキサン被覆ポリアミド多孔質微粒子の凝集の有無は、乾燥粉体を直接ＳＥＭ観察することにより確認した。
【００８２】
ポリアミド多孔質微粒子および複合化した多孔質微粒子の反射光の光散乱特性は、カラーシステム社製、変角分光側色システムカラーロボＩＩＩを用いた。測定試料は、日東電工社製の透明両面テープＣＳ９６２１（１０ｃｍ×１０ｃｍ）片のＰＥＴ剥離ライナー片面のみをはがし、コーセー社製のパウダーファンデーション用スポンジ（コスメデコルテＡＱメイクアップスポンジＭ）を用いて、粉体０．２ｇを面内に均一に塗布後、ホコリ除去用エアスプレー（エンジニア社製エアロダスター）を用いて、接着面に付着していない粉体を除去して作成した。入射光４５°を固定し、受光角（反射角）を０〜８０°まで５°刻みにて測定を行い、代表値として０°および４５°の視感反射率の値（Ｙ値）を比較することで光散乱性を評価した。
【００８３】
[実施例１]
（１）ポリアミド６（宇部興産社製、１０１１、分子量１１，０００）１００ｇを、フェノール溶液９００ｇに溶解し、濃度１０重量％フェノール溶液を得た。この溶液を攪拌しながら，２−プロパノール５ｋｇと水３ｋｇからなる混合液８ｋｇを１５秒かけて投入した。攪拌を続け，溶液が均一になった時点で攪拌を停止し，静置した。しばらくして、ポリアミド６粒子が析出した。さらに３０分静置後、析出物をろ紙を用いてろ別した後、ろ紙上で２５℃の２−プロパノール１０００ｍｌで５回ほど洗浄を行なった。次に、真空乾燥機で温度６０℃で、８時間乾燥した。乾燥したポリアミド６微粒子を保温付きソックスレー抽出器に充填し、抽出器内に２−プロパノールを10時間還流して、多孔質ポリアミド６粉末と接触させた．次に乾燥微粒子をイオン交換水１０重量％スラリーにして、１８０℃にて噴霧乾燥を行った。
得られた白色粒子を走査型電子顕微鏡で観察したところ、数平均粒子径１1．3μｍ、体積平均粒子径１５．４μｍの比較的均一な球形粒子であった。ＰＤＩは１．３６であった。ＢＥＴ比表面積は４２．５ｍ２／ｇ、平均細孔径は、０．０７μｍ、ＲＩは９３．２であった。結晶化度は５０％であった。また、ＳＥＭ写真から乾燥粉体は、一部凝集している部分が確認された（図１）。また表面の多孔質（凹凸）構造が確認できた。この乾燥粉体の０°および４５°での視感反射率は、それぞれ２７．９および６６．６であった。
【００８４】
（２）実施例１（１）の乾燥ポリアミド６多孔質微粒子５ｇを容器にいれアセトン９gおよびヘキサン２１ｇを加えて、超音波攪拌機（日本精機製作所製：ヨウカイくん）を用いて超音波与えながらマグネティックスターラーで粒子を分散させ、スラリーを作成した．次に、ポリシロキサン（信越シリコーン社製：ＫＦ−９９０１：粘度２０ｃｓ）を０．５ｇ加え、十分混合攪拌した。その後、ロータリーエバポレータを用いて、８０℃にて減圧蒸留を行い、溶剤を除去した。最後に、真空乾燥機を用いて、１ｔｏｏｒ、８０℃で３ｈほど真空乾燥を行って、乾燥粉体を得た。得られた粉体は、白色で触感の良いものであった。この乾燥粉体についてＳＥＭ観察を行ったところ、ほぼ凝集がない粒子が単分散された粒子が確認された（図２）。また表面の多孔質（凹凸）構造も確認できた（図３）。この乾燥粉体の０°および４５°での視覚反射率は、それぞれ２９．３および５６．４であった。
【００８５】
[実施例２]
実施例１の（２）で、ポリシロキサンを１．２５ｇにした以外は、同様に行った。得られた粉体は、白色で触感の良いものであった。この乾燥粉体についてＳＥＭ観察を行ったところ、ほぼ凝集がない粒子が単分散された粒子が確認された。また表面の多孔質（凹凸）構造も確認できた。この乾燥粉体の０°および４５°での視覚反射率は、それぞれ２３．３および７２．０であった。
【００８６】
[比較例１]
実施例１の（２）で、ポリシロキサンを２．５ｇにした以外は、同様に行った。得られた粉体は、白色であるがべとつき感のあるものであった。この乾燥粉体についてＳＥＭ観察を行ったところ、複数個がポリシロキサンを介して凝集した凝集粒子が確認された（図４）。また表面の多孔質（凹凸）構造がポリシロキサンに覆われて凹凸のない表面構造が確認できた（図５）。この乾燥粉体の０°および４５°での視覚反射率は、それぞれ１１．２および９５．６であった。
【００８７】
[比較例２]
実施例１の（２）で、ポリシロキサンを０．０５ｇにした以外は、同様に行った。得られた粉体は、白色であるが、やや触感劣るものであった。この乾燥粉体についてＳＥＭ観察を行ったところ、被覆する前の粉体同様若干の凝集構造が確認できた。
【００８８】
[比較例３]
実施例１の（２）で、最終真空乾燥の温度を１１０℃にした以外は同様に実施した。得られた粉体は、やや黄色く変色したものであった。
【００８９】
[実施例３]
実施例１の（２）で、ポリシロキサンの種類を高粘度ポリシロキサン（信越シリコーン社製：ＫＦ−８０１５：粘度５００００〜１０００００ｃｓ）として１．２５ｇ添加した以外は、同様に行った。得られた粉体は、白色で触感の良いものであった。この乾燥粉体についてＳＥＭ観察を行ったところ、ほぼ凝集がない粒子が単分散された粒子が確認された。また表面の多孔質（凹凸）構造も確認できた。この乾燥粉体の０°および４５°での視覚反射率は、それぞれ２５．６および６０．０であった。
【００９０】
[比較例４]
実施例３の（２）で、高粘度ポリシロキサンを２．５ｇ添加した以外は、同様に行った。白色であるがべとつき感のあるものであった。この乾燥粉体についてＳＥＭ観察を行ったところ、複数個がポリシロキサンを介して凝集した凝集粒子が確認された。また表面の多孔質（凹凸）構造がポリシロキサンに覆われて凹凸のない表面構造が確認できた。この乾燥粉体の０°および４５°での視覚反射率は、それぞれ１１．６および１４８．４であった。
【００９１】
[実施例４]
実施例３で、ポリシロキサンの種類をジメチルポリシロキサン（信越シリコーン社製：ＫＦ−９６Ａ−１０ｓ：粘度１０ｃｓ）を１．２５ｇにした以外は、同様に行った。得られた粉体は、白色で触感の良いものであった。この乾燥粉体についてＳＥＭ観察を行ったところ、ほぼ凝集がない粒子が単分散された粒子が確認された。また表面の多孔質（凹凸）構造も確認できた。
【００９２】
[実施例５]
容器に実施例１（１）の乾燥ポリアミド６多孔質微粒子５ｇに、ジメチルポリシロキサン（信越シリコーン社製：ＫＦ−９６Ａ−１０ｓ：粘度１０ｃｓ）を１．２５ｇを加え、イカジャパン社のＩＫＡ−ＶＩＢＲＡＸ  ＶＸＲベーシックにて、２０００ｒｐｍで、４ｈ混合攪拌をおこなった。次に真空乾燥機を用いて、１ｔｏｏｒ、８０℃で３ｈほど真空乾燥を行って、乾燥粉体を得た。得られた粉体は、白色で触感の良いものであった。この乾燥粉体についてＳＥＭ観察を行ったところ、ほぼ凝集がない粒子が単分散された粒子が確認された。また表面の多孔質（凹凸）構造も確認できた。
【図面の簡単な説明】
【００９３】
【図１】図１は、本発明の実施例１（１）で得られたポリアミド多孔質微粒子のＳＥＭ写真である。
【図２】図２は、本発明の実施例１（２）で得られたポリシロキサン被覆ポリアミド多孔質微粒子のＳＥＭ写真である。
【図３】図３は、本発明の実施例１（２）で得られたポリシロキサン被覆ポリアミド多孔質微粒子のＳＥＭ写真（高倍率）である。
【図４】図４は、本発明の比較例１で得られたポリシロキサン被覆ポリアミド多孔質微粒子のＳＥＭ写真である。
【図５】図５は、本発明の比較例１で得られたポリシロキサン被覆ポリアミド多孔質微粒子のＳＥＭ写真（高倍率）である。
【図１】
0005206022.tif 000009
【図２】
0005206022.tif 000010
【図３】
0005206022.tif 000011
【図４】
0005206022.tif 000012
【図５】
0005206022.tif 000013